(57)【要約】【課題】モノマー組成物の重合時に、ガスケット材の粉末がキャビティ内に飛散したり、ガスケット本体の注入口内に存在する過剰のモノマー組成物がキャビティー内に引き込まれたり、重合により得られたプラスチックレンズの注入口付近の箇所に脈理が発生したりしないプラスチックレンズの製造装置を提供する。【解決手段】鋳型２の注入口部１０Ｂを超音波溶着装置２０によって溶着する。超音波溶着装置２０は、ホーン２４とアンビル２５と、押さえ具４０とを備え、注入口部１０Ｂの被溶着部Ａをホーン２４とアンビル２５によって押圧挟持し、被溶着部Ａよりキャビティ側の部分Ｂをアンビル２５と押さえ具４０によって押圧挟持する。【選択図】  図５
2009083248.tif 000002
【特許請求の範囲】
【請求項１】
突出した注入口部を有する円筒状のガスケットと、このガスケット内に対向して配設され、ガスケットとともにキャビティーを形成する一対のモールドとで構成された鋳型と、この鋳型の前記キャビティー内に前記注入口部からモノマー組成物を注入した後、前記注入口部を封止する封止手段とを備えたプラスチックレンズの製造装置において、
前記ガスケットの注入口部を封止する封止手段は超音波溶着装置であることを特徴とするプラスチックレンズの製造装置。
【請求項２】
請求項１記載のプラスチックレンズの製造装置において、
前記超音波溶着装置は、互いに対向して配設されたホーンとアンビルによって前記注入口部の超音波溶着される部分を押圧挟持し、この被溶着部分よりガスケット本体側に位置する部分の内面どうしを互いに密接させた状態で前記被溶着部分を超音波溶着することを特徴とするプラスチックレンズの製造装置。
【請求項３】
請求項２記載のプラスチックレンズの製造装置において、
前記超音波溶着装置は、互いに対向して配設され前記注入口部の超音波溶着される部分を押圧挟持するホーンおよびアンビルと、前記ホーンとアンビルのいずれか一方に対向して配設され前記被溶着部分よりガスケット本体側に位置する部分を前記一方に押し付けて内面どうしを密接させる押圧部材とを備えたことを特徴とするプラスチックレンズの製造装置。
【請求項４】
請求項２記載のプラスチックレンズの製造装置において、
前記超音波溶着装置は、ホーンとアンビルの互いに対向する面の少なくともいずれか一方の面に前記注入口部を押圧挟持したときの両者間の距離が前記注入口部の前記被溶着部分よりガスケット本体側に位置する部分の方が前記被溶着部分よりも広くなるような段差を設けたことを特徴とするプラスチックレンズの製造装置。
【請求項５】
請求項３記載のプラスチックレンズの製造装置において、
前記注入口部の超音波溶着される部分の押圧挟持と、この押圧挟持される部分よりガスケット本体側に位置する部分の内面どうしの密接を同時または密接を先行させて行なうことを特徴とするプラスチックレンズの製造装置。
【発明の詳細な説明】
【技術分野】
【０００１】
本発明は、プラスチックレンズの製造装置に関するものである。
【背景技術】
【０００２】
近年、プラスチック製のレンズは、無機ガラス製レンズに比べて軽量、安全性という特性を有するため広く普及されてきている。特に、眼鏡用レンズの材料としはジエチレングリコールビスアリルカーボネート樹脂（以下、「ＣＲ−３９樹脂」という）が主流であった。しかしながら、この樹脂は屈折率が１．５０程度と低く、ガラスレンズと比較するとレンズが厚くなるという問題があり、プラスチックレンズの高屈折率化の提案が種々なされている（例えば、特許文献１、２参照）。
【０００３】
前記特許文献１に記載されているポリイソシアネート化合物とポリチオール化合物とを反応させて得られるポリチオウレタン樹脂や、特許文献２に記載されているエピチオ基を有する化合物と、ポリチオール化合物とポリイソシアネート化合物とを重合させてなるプラスチックレンズは、屈折率が高くアッベ数も大きいことから広く利用されるようになってきている。
【０００４】
通常、これらのプラスチックレンズを製造する工程は、レンズ原料となる主モノマー、および必要な添加剤を秤量し、混合攪拌し、組成が均一な溶液（以下、モノマー組成物という）とする調合工程と、この溶液を、ガラス製または金属製のモールドと、プラスチック製ガスケットとからなるレンズ成型用鋳型に注入する注入工程と、レンズ成型用鋳型を加熱炉に投入して適当な温度プログラムでモノマー組成物を重合する重合工程と、重合により得られたレンズを鋳型から取り出す離型工程等からなる。
【０００５】
上記レンズ成型用鋳型が、モールドと、注入口を持たないガスケットとから構成された密閉型の鋳型である場合、上記注入工程では、この鋳型のシール部を強制的に開いて、その隙間にノズルを挿入し、このノズルによりモノマー組成物を鋳型のキャビティー内に注入する。このキャビティーをモノマー組成物で確実に満たしてキャビティー内部に気泡を残さないようにするためには、いったん過剰のモノマー組成物をキャビティー内に注入し、過剰分のモノマー組成物をキャビティー外に押し出しながら、上記シール部を密閉する方法が採用される。
【０００６】
この場合、押し出されてキャビティー外部に漏れ出したモノマー組成物は、鋳型の外側部分や製造工程で用いるラック等の製造設備を汚損するため、これらを洗浄するための設備が必要となるだけでなく、製品となるレンズの汚損につながるという不都合が生じる。このため、製造歩留まりの低下を招いたり、モノマー組成物の性質によっては、レンズをまったく製造することができない状態を招いたりする。
【０００７】
そこで、近年はガスケットにモノマー組成物専用の注入口を設け、この注入口から注入する方法が主流になりつつある。この方法は、一般に、鋳型のキャビティー内にモノマー組成物を注入して満たして行き、液面が注入口に達した時点で注入を停止し、注入口をシールする方法である。この方法ではモノマー組成物が鋳型の外にあふれることがなく、上記のような問題が起こることはない。注入口をシールする方法としては、例えば特許文献３に開示されているように、アルミニウム箔やプラスチック製のフィルムに熱可塑性エラストマーをラミネートしたフィルムを用いて熱溶着する方法が知られている。
【０００８】
【特許文献１】特開平７−３１６２５０号公報
【特許文献２】特開２００１−３３０７０１号公報
【特許文献３】特開平７−１６４５５０号公報
【発明の開示】
【発明が解決しようとする課題】
【０００９】
しかしながら、熱溶着による急激な過熱がモノマー組成物に及ぶと、異常反応を起こしやすく、均一なプラスチックレンズを得ることができなくなる。そこで、熱の影響を排除するために、シール部はモノマー組成物から一定の距離はなれた位置にする必要がある。また、重合工程での重合収縮により、注入口部のモノマー組成物がキャビティー方向に引き込まれてしまうため、注入口部には、少なくとも引き込み分以上の液量のモノマー組成物が存在することが必要となる。さらに、注入時に注入口を満たす液量に高い精度が得られない場合、注入口内の液量をさらに多くして公差を吸収することが必要となる。ただし、注入口部からキャビティー内に引き込まれるモノマー組成物の液量が一定量を超えると、重合時にそのモノマー組成物の影響も無視できなくなり、この部分の重合状態が不均一となる。そのため、しばしばプラスチックレンズの注入口付近の箇所に特有な脈理が発生することになり、このような問題を解決する方法が求められていた。
【００１０】
そこで、本発明者らは、鋭意研究を重ねた結果、プラスチックレンズ成型用鋳型のキャビティー内に、プラスチック製ガスケットの注入口からモノマー組成物を注入し、この注入口を封止した後、重合を行うプラスチックレンズの製造方法において、上記プラスチック製ガスケットの注入口の封止を超音波溶着によって行うと、熱的影響が小さく、上記問題を解消し得ることを見出した。すなわち、超音波溶着は、超音波振動を被溶着体に伝えるホーンと呼ばれる振動共鳴体の先端と、アンビルと呼ばれる受け具で被溶着体を押圧挟持し、この状態で超音波を発振することにより行われる。ホーンから伝わった超音波振動は、被溶着体における溶着面を振動させて摩擦熱を発生させ、このとき溶着面が局部的に溶融一体化することにより、溶着が完了する。溶融部分は極めて局部的で、発振時間も通常１秒以内と短いため、周囲に与える熱的な影響もヒートシールと比較してはるかに小さい。そのため、注入口部にモノマー組成物が存在したまま押圧挟持して溶着処理を行うことができる。また、加熱重合工程での重合収縮による脈理の発生が少ない。本発明はかかる知見に基づいて完成したものである。
【００１１】
本発明は、上記した従来の問題を解決するためになされたもので、その目的とするところは、モノマー組成物の重合時に、ガスケット本体に設けられた注入口内に存在する過剰のモノマー組成物が鋳型のキャビティー内に引き込まれたり、上記重合により得られたプラスチックレンズの上記注入口付近の箇所に脈理が発生したりせず、また、急激な過熱がモノマー組成物に及ぶことがなく、組成の均一なプラスチックレンズを得ることができるプラスチックレンズの製造装置を提供することを目的とするものである。
さらに、本発明は、プラスチック製ガスケットの注入口の封止を超音波溶着により行う際に、溶着シール部から発生するガスケット材の粉末の飛散によるキャビティー内の汚染を防止し、異物や曇りのない透明性に優れたプラスチックレンズを得ることができるプラスチックレンズの製造装置を提供することを目的とするものである。
【課題を解決するための手段】
【００１２】
本発明は上記目的を達成するために、突出した注入口部を有する円筒状のガスケットと、このガスケット内に対向して配設されガスケットとともにキャビティーを形成する一対のモールドとで構成された鋳型と、この鋳型の前記キャビティー内に前記注入口部からモノマー組成物を注入した後、前記注入口部を封止する封止手段とを備えたプラスチックレンズの製造装置において、前記ガスケットの注入口部を封止する封止手段が超音波溶着装置となっているものである。
【００１３】
また、本発明は、前記超音波溶着装置が、互いに対向して配設されたホーンとアンビルによって前記注入口部の超音波溶着される部分を押圧挟持し、この被溶着部分よりガスケット本体側に位置する部分の内面どうしを互いに密接させた状態で前記被溶着部分を超音波溶着するものである。
【００１４】
また、本発明は、前記超音波溶着装置が、互いに対向して配設され前記注入口部の超音波溶着される部分を押圧挟持するホーンおよびアンビルと、前記ホーンとアンビルのいずれか一方に対向して配設され前記被溶着部分よりガスケット本体側に位置する部分を前記一方に押し付けて内面どうしを密接させる押圧部材とを備えたものである。
【００１５】
また、本発明は、前記超音波溶着装置が、ホーンおよびアンビルを備え、前記ホーンとアンビルの互いに対向する面の少なくともいずれか一方の面に前記注入口部を押圧挟持したときの両者間の距離が前記注入口部の前記被溶着部分よりガスケット本体側に位置する部分の方が前記被溶着部分よりも広くなるような段差を設けたものである。
【００１６】
さらに、本発明は、前記注入口部の超音波溶着される部分の押圧挟持と、この押圧挟持される部分よりガスケット本体側に位置する部分の内面どうしの密接を同時または密接を先行させて行なうものである。
【発明の効果】
【００１７】
本発明による製造装置によれば、注入口部を超音波溶着しているので、溶融部分が極めて局部的で、発振時間も短時間であるため、周囲に与える熱的影響が小さく、組成の均一なレンズを得ることができる。
また、熱的影響が小さいために、被溶着部分をガスケットに近づけて設けることができるので、モノマー組成物の使用量を少なくすることができる。また、重合時にキャビティー内に引き込まれるモノマー組成物の量も少なく、注入口付近の箇所に脈理が発生するのを防止することができる。
さらに、注入口部の超音波溶着される部分よりガスケット本体側に位置する部分の内面どうしを密接させて超音波溶着を行なっているので、超音波溶着される部分から発生するガスケット材の粉末の飛散によるキャビティー内の汚染のおそれが回避され、異物や曇りのない透明性に優れたプラスチックレンズを得ることができる。
【発明を実施するための最良の形態】
【００１８】
以下、本発明を図面に示す実施の形態に基づいて詳細に説明する。
図１は本発明に係るプラスチックレンズの製造装置の一実施の形態を示す注入口封止部の正面図、図２はホーン、アンビルおよび押圧部材の要部の斜視図、図３はプラスチックレンズ成形用鋳型の斜視図、図４（ａ）はキャビティー内にモノマー組成物を注入している様子を示す断面図、（ｂ）はモノマー組成物を注入し終わった状態を示す断面図、図５（ａ）〜（ｄ）は注入口の封止工程を説明するための図である。
【００１９】
図１〜図４において、全体を符号１で示すプラスチックレンズの製造装置は、注型重合法によってプラスチックレンズを成形するための装置であり、さらに詳しくはプラスチックレンズを成形するためにレンズ原料液であるモノマー組成物４が注入されたプラスチックレンズ成形用鋳型２（以下、単に鋳型ともいう）の注入口部５を封止する装置である。鋳型２のキャビティー３内に、モノマー組成物４が注入、封止された後、この鋳型２は次工程に送られて空気炉等（図示せず）で所定の温度プログラムに沿って加熱され、これにより重合硬化してプラスチックレンズが成形される。
【００２０】
図２および図３において、前記プラスチックレンズ成形用鋳型２は、円筒体からなるガスケット１０と、このガスケット１０に所定の間隔を保ってはめ込まれる一対のモールド１１、１２とで構成されている。
【００２１】
前記ガスケット１０は、両端が開放した円筒状に形成されたガスケット本体１０Ａと、このガスケット本体１０Ａの外周面の高さ方向の中間部に一体に突設された注入口部１０Ｂとで構成されている。また、ガスケット本体１０Ａの内周面の高さ方向の中間部には、鋳型２の組み付け時にモールド１１、１２の位置精度を向上させる等の目的で任意の突起体を設けてもよい。図４の例では弾性変形可能な環状の突起帯１３が、嵌め込まれたモールド１１に接するように全周にわたって一体に突設されている。
【００２２】
前記注入口部１０Ｂは、モノマー組成物４をガスケット本体１０Ａと一対のモールド１１、１２とによって形成されるキャビティー３内に注入するための部分で、中空状に形成されることにより内部が注入口５を形成しており、ガスケット本体１０Ａの内外を連通させている。注入口５と注入口部１０Ｂの形状は任意ではあるが、モノマー組成物４の注入が容易で、後述する超音波溶着が円滑に行える断面形状であればよく、例えば円形、楕円形、扁平円形、漏斗状等に形成されている。また、注入口部１０Ｂの数は１個でも２個以上であってもよい。
【００２３】
このようなガスケット１０は、熱可塑性樹脂の射出成形によって形成することができる。熱可塑性樹脂としては、成形性、柔軟性、耐熱性、耐モノマー安定性および価格等の観点から、オレフィン系エラストマーを用いるのが特に好ましい。オレフィン系エラストマーの具体例としては、低密度ポリエチレンからなるポリエチレン系エラストマー、ポリプロピレンホモポリマーにゴム成分を微分散させたポリプロピレン系エラストマー、エチレン−酢酸ビニル共重合体およびエチレン−アルキルアクリレート共重合体などが挙げられる。
【００２４】
前記一対のモールド１１，１２（以下、第１、第２のモールドともいう）は、いずれもガラス製であることが一般的である。第１のモールド１１は、プラスチックレンズの凸面を形成するためのもので、緩やかに湾曲する凸面１１ａと同じく緩やかに湾曲する凹面１１ｂとを有し、この凹面１１ｂを内側にして前記ガスケット１０に圧入され、例えば図４（ａ）に示したように、前記突起帯１３に係止される。モールド１１を圧入する際、圧入される位置が明確である場合、突起帯１３は不要である。凸面１１ａは、レンズ成形面として使用されない面であり、任意の仕上げ面に形成されている。一方、凹面１１ｂは成形しようとするプラスチックレンズの凸面側の転写面（レンズ成形面）を形成している。このため、凹面１１ｂは所定の曲面形状に鏡面仕上げされている。
【００２５】
第２のモールド１２は、レンズの凹面を形成するためのもので、凸面１２ａと凹面１２ｂを有し、凸面１２ａが第１のモールド１１の凹面１１ｂと対向するように前記ガスケット１０に圧入される。この際図示していない突起帯１３と同様のものを別途用意して、モールド１２を係止してもよい。凸面１２ａは、成形しようとするプラスチックレンズの凹面側の転写面（レンズ成形面）を形成しているため、所定の曲面形状を有する面に鏡面仕上げされている。一方、凹面１２ｂはレンズ成形面として使用されない面であり、任意の仕上げ面に形成されている。
【００２６】
このような第１、第２のモールド１１、１２を図４（ａ）に示すようにガスケット１０の内部に所定量押し込んで組み付けることにより、プラスチックレンズ成形用鋳型２の組付けが完了する。この場合、第１のモールド１１は、例えば前記突起帯１３によって位置決めされるため、ガスケット１０への押込み量は成形しようとするレンズの種類にかかわらず略一定である。これに対して、第２のモールド１２は成形しようとするレンズの種類（度数）に応じた押込み量で押し込まれることにより、第１のモールド１１と所定の間隔を保って対向する。また、突起帯をモールド１２側にも設けて押し込み量の位置決めをしてもよい。これにより、ガスケット１０と２つのモールド１１、１２とによって囲まれた空間がプラスチックレンズ形成用のキャビティー３を形成する。そして、鋳型２を組立てた後、モノマー組成物４がノズル１４によってキャビティー３に注入される。なお、ノズル１４は、不図示のモノマー注入装置に接続されており、この注入装置は、モノマー組成物４が満たされた不図示のタンクに接続されている。モノマー組成物４の注入は、空気や窒素による加圧またはポンプを用いて行うのが一般的であり、これらを組み合わせた方法を採用してもよい。
【００２７】
モノマー組成物４の注入は、図４（ｂ）に示すように、モノマー組成物４がキャビティー３内を満たし、注入口部１０Ｂの上部に達するまで行う。次いで、モノマー組成物４が注入された鋳型２は、図１に示す注入口封止部６に搬送され、ガスケット１０の注入口５が封止される。
【００２８】
前記注入口封止部６は、注入口５を封止する封止装置としての超音波溶着装置２０と、鋳型２を搬送する搬送手段としての搬送コンベア２１とを備えている。
【００２９】
前記超音波溶着装置２０は、上述したように、電気エネルギーを機械的振動エネルギーに変換し、また同時に圧力をかけて２つの熱可塑性樹脂の接合面に強力な摩擦熱を発生させることにより、熱可塑性樹脂を溶融し結合させる装置であって、溶着位置２２を挟んで対向し、互いに接近離間する方向に移動自在に配設されたホーン２４とアンビル２５とを備えている。ホーン２４は、板状に形成されてスライダー２６の下面にブラケット２７を介して固定されている。ホーン２４の先端面ｂは長さ５０ｍｍ、厚さ４ｍｍ程度の大きさで、ホーン２４の後端には超音波発振器２８が取付けられている。超音波発振器２８は、電気的エネルギーを機械的振動エネルギーに変換する振動子（ピエゾ圧電素子）を備えている。
【００３０】
前記スライダー２６は、基台３０の下面に固定された直動ガイド３１に進退移動自在に取付けられて通常は後方に待機しており、注入口５の封止時にエアシリンダ３２によって所定の距離だけ前進移動されるように構成されている。エアシリンダ３２は、前記基台３０上に固定されており、そのシリンダロッド３２Ａの外端が連結板３３を介して前記スライダー２６に連結されている。連結板３３には可動側ストッパ３４が取付けられており、これに対応して基台３０の後端にはスライダー２６の前進移動を制限する固定側ストッパ３５が取付けられている。さらに、前記スライダー２６の前端には、押さえ具４０が支持部材４１を介して取付けられている。支持部材４１は、上端がスライダー２６の前端面にねじ止め固定され、下端が前記ホーン２４の前端部下方に延在し、前記押さえ具４０を摺動自在に保持する貫通孔４２（図５（ｂ））を有している。
【００３１】
前記押さえ具４０は、Ｌ字型（図２ではクランク型）に折り曲げ形成された押さえ具本体４０Ａと、この本体４０Ａの下端に取付けられた軸４０Ｂとで構成されている。押さえ具本体４０Ａは、前記ホーン２４の真下に位置し、前記軸４０Ｂが前記支持部材４１の貫通孔４２にブッシュ４３（図５（ｂ））を介して摺動自在に挿通され、かつばね４４によって前方に付勢されている。このため、押え具本体４０Ａの先端面ａは、長さ５０ｍｍ、厚さ２ｍｍで、周縁がガスケット１０を傷つけないように面取りされており、図５（ａ）に示すように通常ホーン２４の先端面ｂより若干前方に突出している。また、ホーン２４の先端面ｂ、および、アンビル２５の先端面ｃは注入口部１０Ｂの被溶着部を押圧して内面を均一に溶融させるため、各々が概略平坦な形状面であることが好ましい。ただし、押さえ具４０Ａの先端面形状は、ガスケットの注入口５を押圧により密閉できる形状であれば特に指定は無く、必ずしも平坦面である必要はない。
【００３２】
前記アンビル２５は、前記ホーン２４より厚い板状に形成されてスライダー５０の下面に固定されている。アンビル２５の先端面ｃは、長さが５０ｍｍ、厚さ１０ｍｍ程度で全面にわたって平坦面に形成され、その上部がホーン２４の先端面ｂに対向し、下部が押さえ具４０の先端面ａに対向し、周縁ガスケット１０を傷つけないように面取りされている。スライダー５０は、基台５１の下面に固定された直動ガイド５２に進退移動自在に取付けられて通常は後方に待機しており、注入口５の封止時にエアシリンダ５３によって所定の距離だけ前進移動されるように構成されている。
【００３３】
エアシリンダ５３は、前記基台５１の下方に取付板５４を介して取付けられており、そのシリンダロッド５３Ａの外端が連結板５５を介してアンビル２５に連結されている。直動ガイド５２には、アンビル２５の前進移動を制限し、所定位置に停止させるストッパ５６が設けられ、これに対応してアンビル２５に当接部材５７が固定されている。
【００３４】
前記基台５１の上面には、前記搬送コンベア２１が設置されている。この搬送コンベア２１は、フリーフローコンベアからなり、左右に対向して配置されたガイド壁６１Ａ、６１Ｂに回転自在に取付けられた複数個のローラ６２と、これらのローラ６２にモータの回転を伝達する無端状ベルト６３と、この無端状ベルト６３にテンションを付与するテンションローラ６４と、パレット停止用エアシリンダ６５等を備え、前記ローラ６２によって搬送パレット６６を紙面と直交する方向に搬送するように構成されている。搬送パレット６６の一側には、ガスケット用取付板６７が垂下されている。ガスケット用取付板６７は、ホーン２４とアンビル２５との間に位置してアンビル２５が貫通可能な貫通孔６８を有し、ガスケット１０の注入口部１０Ｂを懸吊する注入口支持板６９が取付けられている。注入口支持板６９は、ガスケット用取付板６７のホーン２４と対向する面に取付けられており、注入口部１０Ｂを吊り下げる溝７０（図５（ａ））が形成されている。ガスケット１０は、注入口部１０Ｂが前記溝７０に吊り下げられることにより横向きに保持され、アンビル側開口部がガスケット用取付板６７の表面に当接し安定した状態に保持される。
【００３５】
ガスケット１０が溶着位置２２に搬送されてくると、センサ（図示せず）がこれを検知し、その検知信号に基づきエアシリンダ６５が駆動して搬送パレット６６を停止させるように構成されている。
【００３６】
次に、超音波溶着装置２０による注入口５の超音波溶着を図５に基づいて説明する。
超音波溶着装置２０によるガスケット１０の注入口５の溶着封止は、注入口部１０Ｂの溶着される部分（以下、溶着部分または被溶着部ともいう）Ａ（図５（ａ））をホーン２４とアンビル２５とによって押圧挟持することにより、当該部分Ａの内面どうしを圧接し、この被溶着部分Ａよりキャビティー側に位置する部分（以下、密接部分ともいう）Ｂの内面を互いに密接させた状態で行う。なお、注入口部１０Ｂの被溶着部分Ａは、ホーン２４の先端面ｂとアンビル２５の先端面ｃの上部が当たる部分であり、これより下の部分で押さえ具本体４０Ａの先端面ａとアンビル２５の先端面ｃの下部とが当たる部分が密接部分Ｂである。
【００３７】
注入口５の封止を超音波による溶着によって行う場合、振動子の激しい振動でしばしば被溶着部分Ａの付近にガスケット樹脂材料の粉末が飛散する現象が観察されるが、これらが鋳型２のキャビティー３内のモノマー組成物４に混入するとプラスチックレンズに異物、汚れ、曇り等の不都合が発生し、製品としての価値を大きく損なうことがある。このような場合には上記条件を満足させる、言い換えれば溶着部分Ａよりキャビティー側に密接部分Ｂを設けることにより、ガスケット樹脂材料の粉末のキャビティー方向への飛散を防止できるため、モノマー組成物４が汚染されるおそれがなく、異物や曇りのない透明性に優れたプラスチックレンズを得ることができる。
【００３８】
この場合、本実施の形態は、上記した通り、ホーン２４とアンビル２５の先端面ｂ、ｃ全体をそれぞれ平坦面に形成し、押さえ具４０の先端面ａをホーン２４の先端面ｂより前方に突出させているため、注入口部１０Ｂの溶着される部分Ａをホーン２４とアンビル２５によって押圧挟持する前に、当該部分Ａよりガスケット１０側の部分（密接部分）Ｂを押さえ具４０とこれに対向する受け具としてのアンビル２５とによって密接させるようにしている。すなわち、上記溶着方法は、超音波により溶着される被溶着部分Ａの圧接を、ホーン２４とアンビル２５とによる押圧挟持により行い、かつ上記被溶着部分Ａよりキャビティー側に位置する部分Ｂの密接を、押さえ具４０とアンビル２５とによる押圧挟持により行い、この押圧挟持を、前記被溶着部分Ａの押圧挟持と同時にまたはこれより先行させて行う方法である。
【００３９】
溶着に際しては、まず、モノマー組成物４が注入口５まで注入された鋳型２を搬送コンベア２１によって注入口封止部６に搬送し、溶着位置２２に達するとエアシリンダ６５が駆動してパレット６６を停止させる。鋳型２が溶着位置２２に停止すると、エアシリンダ５３が駆動してスライダー５０を直動ガイド５２に沿って前進移動させ、アンビル２５の先端面ｃを図５（ａ）に示すように注入口部１０Ｂの被溶着部分Ａに接触させる。アンビル２５は、所定距離前進して先端面ｃが注入口部１０Ｂの被溶着部分Ａに接触すると、当接部材５７（図１）がストッパ５６に当接することによりその位置に停止する。
【００４０】
アンビル２５が所定位置に停止すると、引き続きエアシリンダ３２が駆動してスライダー２６を前進させる。スライダー２６が所定距離前進すると、押さえ具４０の先端面ａが注入口部１０Ｂの密接部分Ｂを押圧しアンビル２５とともに挟持する。図５（ｂ）は、この状態を示す。
アンビル２５と押さえ具４０とによる密接部分Ｂの押圧挟持は、押さえ具４０がばね４４を介してスライダー２６と繋がっているので、被溶着部Ａにおける押圧力よりも弱く、注入口部１０Ｂの内壁どうしの密接状態が維持される程度の押圧力を保つように調整されている。なお、このような密接部分Ｂは、押圧力が弱く、またホーン２４から離れていることから超音波が伝達されない部分であるため超音波溶着されることはない。
【００４１】
さらに、スライダー２６が小距離前進すると、ホーン２４の先端面ｂが注入口部１０Ｂの被溶着部分Ａを押圧しアンビル２５とともに押圧挟持する（図５（ｃ））。
なお、図５では押さえ具４０とアンビル２５とにより密接部分Ｂを押圧挟持する例を示しているが、注入口５の密閉状態が維持できれば、押さえ具４０に対向する受け具としてアンビル２５以外のものを用いてもよい。また、図５では注入口５内におけるモノマー組成物４の液面は、押さえ具４０の先端面ａの高さ位置および注入口５における被溶着部分Ａの高さ位置まで達していないが、これを超える高さであってもよい。
【００４２】
次いで、図５（ｃ）に示す注入口部１０Ｂの被溶着部分Ａと密接部分Ｂとを押圧挟持した状態で、超音波発振器２８の振動子を通電によって超音波振動させると、注入口部１０Ｂのホーン２４とアンビル２５とによって押圧挟持されている被溶着部分Ａに摩擦熱が発生し、溶融してさらに押圧されるため当該部分が超音波溶着されることにより溶着シール部Ａ’となる（図５（ｄ））。このとき、溶着シール部Ａ’で発生したガスケット材の粉末は、非溶着部である密接部分Ｂによって遮られるため、これよりもキャビティー側に拡散することはない。加えて、注入口部１０Ｂにおけるモノマー組成物４の液面が注入口５における押さえ具４０の高さ位置および注入口部１０Ｂにおける被溶着部分Ａの高さ位置を越えている場合、注入口部１０Ｂの被溶着シール部Ａと非溶着の密接部分Ｂの間の空間に存在するモノマー組成物は、溶着時にホーン２４の押圧により圧縮方向の力を受けるため、その反作用として該空間の外側に勢いよく排出される。そして、溶着時の超音波によって発生したガスケット材の粉末もこの流れに乗って注入口部１０Ｂの被溶着シール部Ａの外側に押し出されるため、キャビティー側に拡散することはない。
ホーン２４とアンビル２５で超音波発振しながら押圧挟持を続けるとホーン２４はさらに前進し被溶着シール部Ａは肉厚を薄くして、ついには溶断してしまう。このような状況を防ぐため、可動側ストッパ３４（図１）がストッパ３５に当たってスライダー２６を停止させ、溶着シール部Ａ’の最小肉厚を保つ構造となっている。
【００４３】
注入口部１０Ｂの超音波溶着が終了すると、ホーン２４と押さえ具４０を後退させることにより、アンビル２５とによる押圧挟持を解除する。押さえ具４０を後退させて注入口部１０Ｂに対する押圧挟持状態から解放してもガスケット材の粉末はそのままの位置に留まり、キャビティー３内に混入することはない。
【００４４】
注入口５の封止工程において、アンビル２５と押さえ具４０による注入口部１０Ｂの内壁どうしの密接は、上述したように注入口５を封止する前から行われるが、注入口５の封止と同時に、すなわちホーン２４とアンビル２５による押圧挟持と同時に行っても同様の効果が得られる。
【００４５】
このような超音波溶着によれば、キャビティー３内の汚染のおそれが回避されるため、異物や曇りのない透明性に優れたプラスチックレンズを得ることができる。
【００４６】
次に、他の実施の形態を図６に基づいて説明する。
この実施の形態は、ホーン２４とアンビル２５の先端面ｂ、ｃを同一の大きさで同一形状に形成するとともに、これらの先端面ｂ、ｃの注入口部１０Ｂの被溶着部分Ａに対応する上側部分をそれぞれ溶着部７０、７１とし、これより下側部分を注入口部１０Ｂの密接部分Ｂに対応させるとともに段差７４ａ、７４ｂをそれぞれ設けて密接部７２、７３とすることにより、被溶着部分Ａと密接部分Ｂの押圧挟持を同時に行なうようにしたものである。
【００４７】
図６（ａ）に示すように、まず、モノマー組成物４が不図示のキャビティー内および注入口５を満たしている状態で、ホーン２４とアンビル２５とで注入口部１０Ｂを押圧挟持する。注入口部１０Ｂのホーン２４とアンビル２５の溶着部７０、７１によって挟持される部分は被溶着部分Ａを形成し、強い押圧力で挟持される。一方、密接部７２、７３によって挟持される部分は密接部分Ｂを形成し、段差７４ａ、７４ｂの分だけ被溶着部分Ａより弱い押圧力で押圧挟持される。
【００４８】
次いで、この押圧挟持状態で、通電による振動子の機械的振動エネルギーをホーン２４を介して被溶着部分Ａに伝達することにより、被溶着部分Ａが超音波溶着されて溶着シール部Ａ’となる。一方、密接部分Ｂは、段差７４ａ、７４ｂにより密接部７２、７３の挟持力が弱いため振動子の機械的振動エネルギーが注入口部１０Ｂの内壁まで十分に伝達されず、超音波溶着されない。その結果、溶着シール部Ａ’と非溶着の密接部Ｂ’が同時に形成される（図６（ｂ））。
【００４９】
超音波発振時に溶着シール部Ａ’から発生したガスケット材の粉末は非溶着・密接部Ｂ’に遮られてキャビティー側に飛散することはない。超音波溶着が終了した後、図６（ｃ）に示すように、ホーン２４とアンビル２５を後退させて注入口部１０Ｂの押圧挟持状態を解除する。ホーン２４とアンビル２５を押圧挟持状態から解放してもガスケット材の粉末はそのまま注入口部１０Ｂの非溶着・密接部Ｂ’相当部分の内壁に密着して留まり、キャビティ側に飛散することはない。なお、図６では、注入口部１０Ｂにおけるモノマー組成物４の液面は、注入口部１０Ｂにおける被溶着部分Ａの位置を越えているが、これに達してない場合も同様である。
【００５０】
図６に示す実施の形態においては、ホーン２４とアンビル２５の先端面にそれぞれ段差７４ａ、７４ｂを設けた例を示したが、どちらか一方だけに設けてもよい。また、段差７４ａ、７４ｂは、実質的に被溶着部分Ａよりキャビティー側に設けられ、溶着時に注入口部１０Ｂを押し潰して内部の隙間を埋めると同時に、ホーン２４を通じて伝達された超音波振動が注入口部１０Ｂの内側まで伝わりにくいように設定する。この段差７４ａ、７４ｂは、溶着シール部Ａ’で発生したガスケット材の粉末の拡散を抑え、新たなガスケット材の粉末の発生を抑制する観点から、押圧して溶着シール部Ａ’を形成させたときに非溶着の密接部Ｂ’の内壁に隙間ができないような範囲でなるべく大きく設定することが好ましい。
【００５１】
注入口部１０Ｂの超音波溶着が終了すると、鋳型２を搬送用搬送コンベア２１によって加熱重合部に搬送し、加熱炉に入れて所定時間加熱し、モノマー組成物４を重合することにより、プラスチックレンズが成形される。
【００５２】
図６に示す実施の形態においても、図５に示した実施の形態と同様に注入口部１０Ｂに被溶着部分Ａと密接部Ｂとを設けた状態で超音波振動を伝達するようにしているので、溶着シール部Ａ’で発生したガスケット材の粉末が未溶着・密接部Ｂ’によって遮られてキャビティー内に混入することはない。すなわち、このような非溶着の密接部Ｂ’を設けるために、ホーン２４とアンビル２５の少なくても一方に段差を設けることにより、溶着シール部Ａ’で発生したガスケット材の粉末は、非溶着・密接部Ｂ’の内壁に付着する。このため、ガスケット材の粉末がキャビティー３内に混入することはない。このようにキャビティー３内の汚染のおそれが回避されるため、異物や曇りのない透明性に優れたプラスチックレンズを得ることができる。
【００５３】
本発明で用いるモノマー組成物４は特に限定されないが、特に本発明の製造装置に使用して好適なモノマー組成物として、ＣＲ−３９樹脂に代表されるアリル系樹脂を形成するアリル系モノマー組成物、（メタ）アクリル系樹脂を形成する(メタ)アクリル系モノマー組成物、ポリチオウレタン樹脂を形成するポリチオウレタン系モノマー組成物等が挙げられる。ポリチオウレタン系モノマー組成物としては、ポリイソシアネート化合物とポリチオール化合物との組み合わせ、あるいはビス(β−エピチオプロピル)スルフィドおよびビス(β−エピチオプロピル)ジスルフィドなどのエピチオ基含有化合物などが挙げられる。上記ポリイソシアネート化合物としては、１，３−ジイソシアナトメチル−シクロヘキサンおよびキシレンジイソシアネートなどが挙げられる。上記ポリチオール化合物としては、ペンタエリスリトールテトラキス−（２−メルカプトアセテート）、２，５−ジメルカプトメチル−１，４−ジチアン、メルカプトメチル−ジチア−オクタンジチオールおよびビス(メルカプトメチル)−トリチアウンデカン−ジチオールなどが挙げられる。
【００５４】
本発明で用いるモノマー組成物４には、通常プラスチックレンズの製造に用いる公知の添加剤を、本発明の効果を損なわない範囲で添加することができる。
【００５５】
添加剤としては、例えば、吸光特性を改良するための、紫外線吸収剤、色素および顔料等、耐候性を改良するための、酸化防止剤および着色防止剤等、成形加工性を改良するための離型剤等を挙げることができる。
【００５６】
ここで、紫外線吸収剤としては、例えばベンゾトリアゾール系、ベンゾフェノン系およびサリチル酸系等が、色素や顔料としては、例えばアントラキノン系およびアゾ系等が挙げられる。酸化防止剤や着色防止剤としては、例えばモノフェノール系、ビスフェノール系、高分子型フェノール系、硫黄系およびリン系等が、離型剤としては、例えばフッ素界面活性剤、シリコーン系界面活性剤、酸性リン酸エステルおよび高級脂肪酸等が挙げられる。
【実施例】
【００５７】
以下、実施例により本発明を更に詳しく説明するが、本発明はこれらの実施例によって限定されるものではない。
［実施例１］
オレフィン系熱可塑性樹脂であるポリエチレンエラストマー（住友化学社製、エクセレンＦＸ）を用いて、図３に示す形状の注入口付き筒型ガスケット１０を射出成形により製作した。ガスケット本体１０Ａの内径は約８０ｍｍ、注入口部１０Ｂの壁厚は１．０ｍｍであった。純水洗浄によりガスケット１０の表面に付着している異物を取り除いた後、十分に乾燥させ、図３に示すように、ガスケット本体１０Ａの両端開口部にガラス製の第１、第２のモールド１１、１２を嵌め込んで、プラスチックレンズ成型用鋳型２を形成した。
【００５８】
一方、攪拌装置とジャケットを備えた２３リットルの密閉式タンクを用意し、ジャケットに５℃の冷水を通してタンクを冷却した。これとは別に５リットルのポリエチレン製容器に、５℃に冷却した１，３−ジイソシアナトメチル−シクロヘキサン４．０００ｋｇを計り取り、これに紫外線吸収剤として２−（２’−ヒドロキシ−５’−ｔ−オクチルフェニル）ベンゾトリアゾール（シプロ化成社製、シーソーブ７０９）１８．０ｇ、離型剤としてブトキシエチルアシッドホスフェート（城北化学工業社製、ＪＰ−５０６Ｈ）２９．０ｇおよび重合触媒としてジメチルチンジクロリド８１．０ｇを加えて２０分間攪拌した。この攪拌により各添加剤は１，３−ジイソシアナトメチル−シクロヘキサンに溶解し、均一な溶液となった。
【００５９】
次に、この溶液を前記タンクに移し、さらに１，３−ジイソシアナトメチル−シクロヘキサン４．５５７ｋｇを追加した。ここにそれぞれ５℃に冷却したペンタエリスリトールテトラキス−（２−メルカプトアセテート）４．７６４ｋｇおよび２，５−ジメルカプトメチル−１，４−ジチアン４．６７９ｋｇを加え、タンクを密閉して１０分間攪拌し、モノマー組成物を得た。
【００６０】
いったん攪拌を止め、タンクを真空ポンプに接続し、減圧脱泡を開始した。タンク内部のモノマー組成物の発泡状態を確認しながら攪拌を再開し、徐々に攪拌速度を上げたところ、減圧度は４０Ｐａで安定した。このまま３０分間保って減圧脱泡を行ってから常圧に戻し、モノマー組成物の調合工程を終えた。
【００６１】
その後、直ちにタンクを注入装置に接続し、乾燥窒素３０ｋＰａで加圧しながらローラーポンプを使って、図４（ｂ）に示すようにキャビティー３にモノマー組成物４を注入した。そしてモノマー組成物４がキャビティー３内を満たし、注入口５の上部まで達したところで注入を止めた。
【００６２】
ここで得られたモノマー組成物４が注入されたレンズ成型用鋳型２をさらに超音波チューブシール機を用いて周波数３５ｋＨｚ、溶着圧力０．５ＭＰａ、溶着デプス１．０ｍｍ、発振時間０．５秒で、図５（ｂ）に示すように、注入口部１０Ｂの被溶着部分Ａをホーン４とアンビル２５によって押圧挟持して、この挟持された面どうしが局部的に溶融一体化するように溶着シールした。
【００６３】
このレンズ成型用鋳型２を加熱重合して得られたプラスチックレンズは、無色透明で、屈折率（ne）：１．６０、アッベ数（νｅ）：４１、比重１．３２の光学物性を有していた。また、得られたプラスチックレンズの注入口付近の箇所に脈理が見られず、眼鏡用レンズとして良好なものであった。
【００６４】
［比較例１］
図７に示すように、超音波溶着せずヒートシール８０のみによって注入口部１０Ｂを封止したレンズ成型用鋳型８１を製作し、この鋳型８１と超音波溶着した鋳型の双方を同時に熱風循環式重合炉に入れ、３０℃から１２０℃まで２４時間かけて昇温し、さらに１２０℃にて３時間加熱した。その後、これらの鋳型を重合炉から取り出し、その鋳型からプラスチックレンズを取り出した。
【００６５】
図７に示すように、注入口部を超音波溶着しない鋳型８１を用いて得られたプラスチックレンズは、プラスチックレンズの注入口付近の箇所に脈理があり、眼鏡用レンズとして不都合があるものであった。
【００６６】
［実施例２］
実施例１によって得られたプラスチックレンズを詳しく観察すると、注入口部分にわずかな曇りの見られるものが見つかった。曇り部分を顕微鏡で観察すると５μｍ前後の透明な不定形異物の集合体であり、超音波溶着時に発生したガスケット樹脂の粉末と予想された。そこで、実施例１で用いたものと同様のプラスチックレンズ成形用鋳型に実施例１で用いたものと同様のモノマー組成物を注入し、これを実施例１で用いた超音波チューブシール機のものと同仕様の超音波振動子とホーンを組み込んだ図１に示される装置を用いて周波数３５ｋＨｚ、溶着圧力０．５ＭＰａ、発振時間０．５秒の条件で、図５に示す溶着封止工程により注入口部１０Ｂの被溶着部分Ａを超音波溶着した。まず、図５（ｂ）に示すように、アンビル２５と押さえ具４０とで注入口部１０Ｂの密接部分Ｂを押圧挟持することにより、注入口部１０Ｂのこの部分の内壁を密接させた。
【００６７】
次に、図５（ｃ）に示すように、アンビル２５と押さえ具４０とで押圧挟持された位置よりも上部（被溶着部分Ａ）を、アンビル２５とホーン２４とで押圧挟持し、さらにホーン２４を通して超音波振動を伝達しながら押圧し、被溶着部分Ａの超音波溶着を行った。この超音波溶着に伴って溶着シール部Ａ’からはガスケット材の粉末が発生していると推測されるが、アンビル２５と押さえ具４０とによる押圧挟持によって、溶着シール部Ａ’とキャビティー３とが遮断されているので、ガスケット材の粉末はキャビティー３方向には飛散せず、その後、ホーン２４、アンビル２５および押さえ具４０を解放しても粉末はそのまま注入口部１０Ｂに留まっていると考えられる。
【００６８】
次いで、上記レンズ成型用鋳型２を熱風循環式重合炉に入れ、３０℃から１２０℃まで２４時間かけて昇温し、さらに１２０℃にて３時間加熱した。その後、鋳型を重合炉から取り出し、その鋳型からプラスチックレンズを取り出した。得られたプラスチックレンズは無色透明で、屈折率（ne）：１．６０、アッベ数（νｅ）：４１、比重：１．３２の光学物性を有していた。また、プラスチックレンズの注入口付近の箇所に脈理はみられず、さらにこの部分に実施例１で見られたわずかな曇りのあるものも見つからなかった。このように本実施例で得られたレンズは実施例１からさらに改良が加えられ、眼鏡用レンズとして良好に使用できるものであった。
【００６９】
［実施例３］
実施例２と同様にモノマー組成物４が注入されたレンズ成型用鋳型２を、実施例１で用いた超音波チューブシール機のものと同仕様の超音波振動子とホーンを組み込んだ装置を用いて周波数３５ｋＨｚ、溶着圧力０．５ＭＰａ、発振時間０．５秒の条件で、図６に示す製造工程により注入口を超音波溶着した。図６に示すホーン２４およびアンビル２５の押圧挟持面のキャビティー側にはそれぞれ０．４ｍｍの段差７４ａ、７４ｂを設けた。ホーン２４とアンビル２５とで押圧挟持して超音波伝達を行なったときに、図６（ｂ）に示すように、溶着シール部Ａ’とそのキャビティー側に位置する非溶着・密接部Ｂ’が同時に形成された。このとき超音波溶着に伴って溶着シール部Ａ’からガスケット材の粉末が発生したと推測されるが、段差７４ａ、７４ｂによる押圧挟持によって、溶着シール部Ａ’で発生したガスケット材の粉末のキャビティー方向への飛散は遮断されているので、ガスケット材の粉末はキャビティー方向には飛散しない。その後、図６（ｃ）に示すようにホーン２４とアンビル２５を解放してもガスケット材の粉末はそのまま注入口部に留まっていると考えられる。
【００７０】
次いで、上記レンズ成型用鋳型を熱風循環式重合炉に入れ、３０℃から１２０℃まで２４時間かけて昇温し、さらに１２０℃にて３時間加熱した。その後、鋳型を重合炉から取り出し、その鋳型からプラスチックレンズを取り出した。得られたプラスチックレンズは無色透明で、屈折率（ne）：１．６０、アッベ数（νｅ）：４１、比重：１．３２の光学物性を有していた。また、プラスチックレンズの注入口付近の箇所に脈理がみられず、さらにこの部分に実施例１で見られたわずかな曇りのあるものも見つからなかった。このように本実施例で得られたレンズは実施例１からさらに改良が加えられ、眼鏡用レンズとして良好に使用できるものであった。
【００７１】
以上述べたように本発明によるプラスチックレンズの製造装置によれば、製造工程作業を高速、かつ効率的に行うことができ、また、製造されたプラスチックレンズには脈理がなく、眼鏡用レンズなどに適用して好適である。
【図面の簡単な説明】
【００７２】
【図１】本発明に係るプラスチックレンズの製造装置の一実施の形態を示す注入口封止部の正面図である。
【図２】ホーン、アンビルおよび押さえ具の要部の斜視図である。
【図３】本発明で用いるプラスチックレンズ成形用鋳型の斜視図である。
【図４】（ａ）はキャビティ内にモノマー組成物を注入している様子を示す断面図、（ｂ）はモノマー組成物を注入し終わった状態を示す断面図である。
【図５】（ａ）はアンビルを注入口部に接触させた状態を示す図、（ｂ）は押さえ具により注入口部をアンビルに押し付けた状態を示す図、（ｃ）はホーンにより注入口部をアンビルに押し付けた状態を示す図、（ｄ）は注入口部を超音波溶着している状態を示す図である。
【図６】（ａ）〜（ｃ）は、本発明の他の実施の形態を示す図である。
【図７】従来のヒートシールを用いて封止した鋳型の断面図である。
【符号の説明】
【００７３】
１…製造装置、２…プラスチックレンズ成形用鋳型、３…キャビティー、４…モノマー組成物、５…注入口、１０…ガスケット、１０Ａ…ガスケット本体、１０Ｂ…注入口部、１１、１２…モールド、２０…超音波溶着装置、２４…ホーン、２５…アンビル、４０…押さえ具、７４ａ、７４ｂ…段差、Ａ…被溶着部分、Ｂ…密接部分、Ａ’…溶着シール部、Ｂ’…非溶着の密接部。
【図１】
2009083248.tif 000003
【図２】
2009083248.tif 000004
【図３】
2009083248.tif 000005
【図４】
2009083248.tif 000006
【図５】
2009083248.tif 000007
【図６】
2009083248.tif 000008
【図７】
2009083248.tif 000009